(57)【要約】【課題】皮膚にしっかりと貼着すると共に、体内から発生した汗等を皮膚と粘着テープとの間に閉じ込めることなく蒸発させることが可能で、かつ、皮膚に対する物理的刺激及び化学的刺激を低減することができる皮膚貼着用粘着部材を提供する。【解決手段】皮膚貼着用粘着部材は、支持体及び粘着剤層を有する皮膚貼着用粘着部材であって、皮膚貼着用粘着部材の表面に、１０ｍｍ２当り１〜２０個の貫通孔を有する。貫通孔は、１個当りの面積が０．００２ｍｍ２〜０．０５ｍｍ２の範囲内であることが好ましい。また、皮膚貼着用粘着部材は、支持体表面に凹部が形成されていることが好ましい。【選択図】　図１
2004083425.tif 000002
【特許請求の範囲】
【請求項１】
支持体及び粘着剤層を有する皮膚貼着用粘着部材であって、該皮膚貼着用粘着部材の表面に、１０ｍｍ２当り１〜２０個の貫通孔を有することを特徴とする皮膚貼着用粘着部材。
【請求項２】
前記貫通孔は、１個当りの面積が０．００２ｍｍ２〜０．０５ｍｍ２の範囲内であることを特徴とする請求項１記載の皮膚貼着用粘着部材。
【請求項３】
皮膚貼着用粘着部材の表面に凹部が存在することを特徴とする請求項１又は２記載の皮膚貼着用粘着部材。
【請求項４】
前記凹部に関し、合計個数の５０％以上の凹部が貫通孔を有することを特徴とする請求項３記載の皮膚貼着用粘着部材。
【請求項５】
前記凹部の形状が、菱形、正方形、楕円形、円形、格子状及び十文字形状からなる群から選ばれる少なくとも１つであることを特徴とする請求項３又は４記載の皮膚貼着用粘着部材。
【請求項６】
前記凹部は、皮膚貼着用粘着部材の１０ｍｍ２当り、凹部の合計面積が０．１ｍｍ２〜６ｍｍ２であることを特徴とする請求項１から５のいずれか１項記載の皮膚貼着用粘着部材。
【請求項７】
応力緩和率が５０％以下であることを特徴とする請求項１〜６のいずれか１項記載の皮膚貼着用粘着部材。
【請求項８】
前記皮膚貼着用粘着部材を皮膚表面に６時間以上貼着してから剥離したときの皮膚角質剥離面積が、貼着した皮膚面積の４０％以下であることを特徴とする請求項１から７のいずれか１項記載の皮膚貼着用粘着部材。
【発明の詳細な説明】
【０００１】
【発明の属する技術分野】
本発明は、医療分野やスポーツ分野等において用いられる皮膚貼着用粘着部材に関し、詳しくは、医療用巻絆創膏、ハップ材、ドレッシング材、創傷保護材等に用いられる皮膚貼着用粘着部材に関する。
【０００２】
【従来の技術】
手術による縫合部や擦傷部にガーゼを当てて保護し、固定するために包帯が使用されてきたが、近年においては、包帯の代わりに粘着テープが使用されるようになった。また、粘着テープは、長時間、同じ部位に貼着され続けて使用されたり、定期的な治療のために同じ部位に繰り返し貼付されて使用される場合もある。このような粘着テープには、皮膚を刺激しない、皮膚に優しいものであることが求められている。
【０００３】
ところが、従来の粘着テープは、貼着部位に化学的刺激を与えたり、粘着テープを剥離する際に物理的刺激を与えることが多く、スキントラブルを生じやすいものであった。これは、粘着剤の成分に由来したり、粘着テープの粘着力や基材の硬さが要因となっている場合もあるが、粘着テープの水分透過性が低いために、カブレや皮膚刺激を引き起こすことが多いからである。例えば、水分透過性の低い粘着テープを貼着すると、貼着部分に体内から発散された汗や皮脂等が溜り、ムレが生じて角質が損傷し、カブレが生じることがあった。また、ムレによって生じた皮膚表面の傷んだ角質が、粘着テープを剥離する際に引き剥がされて角質の損傷が拡大することもあった。そのため、水分透過性を有する粘着テープの開発が進められている。
【０００４】
基材としては不織布、ポリ塩化ビニル、エチレン−酢酸ビニル共重合体、ポリウレタン等が用いられており、水分透過性を有するものもある。また、粘着剤においても、アクリル系、ゴム系、シリコーン系等の粘着剤が開発されており、近年においては、水分透過性を追及した粘着剤や、粘着力が貼着直後から一定である油性ゲル粘着剤等も開発されている。ところが、これら単独では、適度な水分透過性を実現し、かつ、皮膚への低刺激を満たすことはできなかった。
【０００５】
また、粘着テープに孔や切り欠き部を設けたものもあり、発汗によるムレ防止にやや貢献する粘着テープも開発されているが、支持体に孔等を設けた当初の趣旨は貼付操作におけるカット性向上を目的としたものであったので、ムレによる皮膚刺激を考慮したものではなかった。そのため、粘着剤層をも貫通する貫通孔を施したものはなく、また、孔に粘着剤が詰まるものも多かった。
【０００６】
【発明が解決しようとする課題】
本発明は上記問題点を解決すべくなされたものであり、本発明の目的は、皮膚にしっかりと貼着すると共に、体内から発生した汗等を皮膚と粘着テープとの間に閉じ込めることなく蒸発させることが可能で、かつ、皮膚に対する物理的刺激及び化学的刺激を低減することができる皮膚貼着用粘着部材を提供することにある。
【０００７】
【課題を解決するための手段】
本発明の皮膚貼着用粘着部材は、支持体及び粘着剤層を有する皮膚貼着用粘着部材であって、該皮膚貼着用粘着部材の表面に、１０ｍｍ２当り１〜２０個の貫通孔を有することを特徴とする。
ここで、前記貫通孔は、１個当りの面積が０．００２ｍｍ２〜０．０５ｍｍ２の範囲内であることができる。
また、皮膚貼着用粘着部材の表面に凹部が存在することができる。
また、前記凹部に関し、合計個数の５０％以上の凹部が貫通孔を有することができる。
また、前記凹部の形状は、菱形、正方形、楕円形、円形、格子状及び十文字形状からなる群から選ばれる少なくとも１つであることができる。
また、前記凹部は、皮膚貼着用粘着部材の１０ｍｍ２当り、凹部の合計面積が０．１ｍｍ２〜６ｍｍ２であることができる。
また、応力緩和率は５０％以下であることができる。
また、前記皮膚貼着用粘着部材を皮膚表面に６時間以上貼着してから剥離したときの皮膚角質剥離面積は、貼着した皮膚面積の４０％以下であることができる。
【０００８】
本発明においては、皮膚貼着用粘着部材に、確実に貫通孔が存在するように設計し、かつ、貼着部のムレを生じさせないために必要な適当な数の貫通孔を念頭において設計しているので、貼着部分の皮膚のムレを防ぐことができる。そのため、皮膚の角質損傷を生じさせず、貼着部材を剥離する際にも、角質剥離等を防ぎ、皮膚刺激を低減することができる。
【０００９】
【発明の実施の形態】
本発明の皮膚貼着用粘着部材は、少なくとも支持体と粘着剤層とを有する積層体であり、貫通孔を有する。ただし貫通孔は、皮膚貼着用粘着部材の１０ｍｍ２に対して１〜２０個（１〜２０個／１０ｍｍ２）設けられている。貫通孔が皮膚貼着用粘着部材１０ｍｍ２に対して１個より少ない比率でしか設けられていない場合には水分を十分に蒸発させることができず、一方、貫通孔の個数が皮膚貼着用粘着部材１０ｍｍ２に対して２０個より多いと、粘着部材が脆くなったり、接着力が低下することがある。また、貫通孔の孔の大きさは、１個の孔の面積が０．００２ｍｍ２〜０．０５ｍｍ２の範囲内であることが好ましい。貫通孔の大きさがかかる範囲内であれば、皮膚から発生した汗等の水分を蒸散させることができる。このように貫通孔を有する皮膚貼着用粘着部材は、体内から発生した汗等を皮膚と粘着部材との間に閉じ込めることなく、貫通孔から蒸発させることができるので、ムレ防止効果をさらに向上させることができ、貼着部位を快適に保ち、角質の損傷を低減することができる。
【００１０】
粘着部材を皮膚に長時間（例えば６時間以上）貼着した後、剥離した場合に、剥離されて粘着部材に付着している角質の面積は、貼着した皮膚面積（貼着部材の粘着剤層の面積に相当）の４０％以下であることが好ましく、上記構成を採用することにより、角質の剥離面積を１％〜３５％に抑えることができる。また、貫通孔を設けることによって支持基材の弾性率を低下させることができると共に、応力緩和率も低下させることができる。したがって、皮膚に貼着した後は粘着部材の引張応力が緩和され、皮膚への負担を小さくすることができる。
【００１１】
本発明においては、皮膚貼着用粘着部材の支持体側に凹部が形成されていることが好ましく、その凹部は、皮膚貼着用粘着部材の１０ｍｍ２当りの合計面積が０．１ｍｍ２〜６ｍｍ２の範囲内であることが好ましい。支持体表面に凹部が設けられていると、手で容易に切断することができる。また、粘着剤のはみ出しを防止することができ、弾性率の低下により、皮膚追従性が増し、肌触りもよくなる。
皮膚貼着用粘着部材に形成した凹部の全個数のうち、５０％以上の凹部に貫通孔を有することが好ましく、各凹部に少なくとも１個の貫通孔を有することが更に好ましい。ここで、貫通孔の合計面積は凹部の合計面積より小さいことが好ましく、貫通孔１個の面積は凹部１個の面積より小さいことが好ましい。
【００１２】
凹部の形状は特に限定されることなく自由に設計することができ、例えば、菱形、正方形、長方形、楕円形、円形、格子状、十文字形状等の任意の形状を選択することができる。粘着部材を手で切断するためには、凹部の形状は円形よりも多角形状の方が好ましく、格子状であることが更に好ましく、十文字形状であることが特に好ましい。
【００１３】
皮膚貼着用粘着部材に貫通孔や凹部を形成するためには任意の方法を採用することができるが、規則的な押し型と貫通孔を同時に形成することができる設備等を用いて、皮膚貼着用粘着部材に貫通孔及び凹部を形成することが好ましい。例えば、熱ロール法、熱針穿孔法、レーザによる方法、放電加工による方法、マイクロ波による方法、イオン照射による法、静電気等による方法等が挙げられる。熱針穿孔法は貫通孔の形成速度が速いので、好適に使用することができる。
【００１４】
熱針穿孔法においては、穿孔ロールと受けロールを有する装置が必要である。受けロールとしては、例えば、ＮＢＲゴム、ウレタン樹脂、鉄、ステンレス、アルミニウム等からなる受けロールが使用される。穿孔ロールは対象物に孔を形成するためのピンを具備しており、対象物に貫通孔を形成するためには、対象物である皮膚貼着用粘着部材の厚さに応じて適当な長さのピンが選択されることが好ましい。例えば、支持体の厚さが６０〜１００μｍ、粘着剤層の厚さが２０〜１００μｍの場合には、ピンの長さが０．１ｍｍ〜０．９ｍｍであることが好ましく、さらに好ましくは０．４ｍｍ〜０．８ｍｍである。穿孔ロールのピンの形状としては、円錐、四角錐、三角錐等の任意の形状を選択することができるが、格子状であることが好ましい。
【００１５】
熱穿孔法においては、凹部及び貫通孔を形成する際に、穿孔ロール及び受けロールが所定の温度を保持していることが好ましい。穿孔ロールの温度は、８０℃〜２５０℃の範囲内であることが好ましく、１５０℃〜２２０℃の範囲内であることが更に好ましい。穿孔ロールの温度が１５０℃〜２２０℃の範囲内であれば、均一な凹部と均一な貫通孔を形成することができる。受けロールの温度は、４０℃〜１３０℃の範囲内であることが好ましく、７５℃〜１１０℃の範囲内であることが更に好ましい。
【００１６】
以下、本発明の実施形態について、図面を参照しながら詳細に説明する。なお、同一の構成要素には同一の参照番号を付して、説明を省略する。
図１は、本発明の第１の実施形態に係る皮膚貼着用粘着部材を示す図であり、（ａ）はその平面図であり、（ｂ）はその断面図である。本実施形態に係る皮膚貼着用粘着部材は、テープ形状又はシート形状を有しており、皮膚に直接貼着して使用されるものである。ここでは、テープ形状を有する皮膚貼着用粘着部材について説明する。
【００１７】
図１（ａ）及び（ｂ）に示すように、本実施形態に係る皮膚貼着用部材である粘着テープ１０は、支持体１と、支持体１に積層された粘着剤層２とを含んでいる。図１（ａ）において、粘着テープ１０には、６個の菱形の凹部３が３個ずつ２列に配置されており、この凹部３の内部にはそれぞれ貫通孔４が１個ずつ形成されている。この図における線ＡＡ’で切断したときの断面図が図１（ｂ）に示されている。
【００１８】
図１（ｂ）において、凹部３の底面部分３’は支持体１の最表面部分１’より低い位置を示しており、支持体１に凹部空間を形成している。この凹部空間の底面部分３’のほぼ中央には、支持体１及び粘着剤層２を貫通するように貫通孔４が形成されている。所定数の貫通孔を有することにより、皮膚からの汗等を貫通孔を通して蒸散させることができるので、ムレによる不快感や皮膚表面の角質損傷を防ぐことができる。
【００１９】
ここで、支持体１は単層シートでもよいが、２層以上の積層体でもよい。図２に、支持体１が３層構成の積層体である場合の皮膚貼着用粘着部材の層構成を例示する。図２において、支持体１は背面層６と中間層７と接着層８とから構成されている。皮膚貼着用粘着部材１０は、支持体１の接着層８の面上に粘着剤層２を有する構成となっている。
【００２０】
図１に示す第１の実施形態においては、凹部の形状が菱形であり、凹部の個数が６個で各凹部に１個ずつ貫通孔を有する皮膚貼着用粘着部材を例示したが、次に、凹部及び貫通孔の形状や個数が異なる態様の皮膚貼着用粘着部材について、支持体面を図示した図３（ａ）〜（ｃ）を用いて説明する。
図３（ａ）は、本発明の第２の実施形態に係る皮膚貼着用粘着部材を示す平面図であり、凹部の形状が十文字型である例を示している。本実施形態においては、６個の凹部１３が３個ずつ２列に配置されており、十文字の凹部１３のほぼ中央にそれぞれ１個ずつ貫通孔１４が形成されている。このように、凹部の形状を十文字型とすることにより、粘着部材をはさみ等の切断具を使用せずに手のみでも容易にカットすることができる。
【００２１】
図３（ｂ）は、本発明の第３の実施形態に係る皮膚貼着用粘着部材を示す平面図である。本実施形態は、凹部２３の形状が三角形であり、３個の凹部２３を２列に配置した例を示している。図面下方に位置する凹部２３には貫通孔２４がそれぞれ１個ずつ形成されているが、上方に位置する凹部２３には貫通孔２４が２個ほぼ均等な位置に形成されている。このように、貫通孔の数及び位置は、適宜設定することができる。
【００２２】
図３（ｃ）は、本発明の第４の実施形態に係る皮膚貼着用粘着部材を示す平面図である。本実施形態においては、３個の凹部が１列に配置されており、凹部の形状は星型である。左方に配置されている２個の凹部３３には、矩形状の貫通孔３４がそれぞれ１個ずつ形成されているが、右方に配置されている凹部３３には貫通孔が形成されていない。このように、凹部全部に貫通孔を形成する必要はないが、貫通孔の数が１〜２０個／１０ｍｍ２となるように設計しなければならない。
【００２３】
皮膚貼着用粘着部材を構成する支持体は、柔軟かつ伸縮性を有する材料から形成されることが好ましく、例えば柔軟で伸縮性を有する熱可塑性樹脂から形成されることが好ましい。かかる熱可塑性樹脂としては、エチレン−メタクリレート樹脂、ポリα−オレフィン系樹脂、エチレン−酢酸ビニル系樹脂、ポリウレタン系樹脂、低密度ポリエチレンや線状低密度ポリエチレン等のポリエチレン系樹脂、ランダムポリプロピレン等のポリプロピレン系樹脂等が挙げられる。本発明においては、柔軟性、強度等を付加するために、かかる熱可塑性樹脂に改質剤として異なる種類の熱可塑性エラストマーを配合してもよい。また、柔軟性、強度等を付加するために、結晶性の異なる樹脂からなる層を複数層積層させてもよく、例えば、非晶性のポリオレフィン系樹脂からなる層とポリプロピレン系樹脂からなる層とを積層させてもよい。例えば、図２における背面層としてエチレン−プロピレン共重合体からなる層、中間層として非晶性のポリオレフィンからなる層、接着層としてエチレン−プロピレン共重合体とエチレン−ブチレン共重合体とを配合した樹脂からなる層の３層構成とすることができる。
【００２４】
非晶性のポリオレフィン系樹脂としては、所定の触媒を用いて、プロピレンを単独でアタクチック重合させたもの、プロピレンとプロピレン以外の炭素数が２〜１０のα−オレフィンとを各モノマーがランダムに配列するように共重合させたもので分子量の比較的小さいもの等が挙げられる。特に、非晶性のエチレンと非晶性のプロピレンとの共重合体、非晶性のブテン−１と非晶性のプロピレンとの共重合体、又は非晶性のエチレンと非晶性のブテン−１と非晶性のプロピレンとのランダム共重合体が好ましく使用される。プロピレンとプロピレン以外のα−オレフィンとの共重合体の場合には、プロピレン含有量が５０重量％以上であり、炭素数２〜１０のα−オレフィンの含有量が５０重量％以下であるものが好ましい。
【００２５】
非晶性のポリオレフィンは、数平均分子量が１，０００〜２８，０００であるものが好ましく用いられ、１，５００〜２５，０００であるものが更に好ましく、２，０００〜２０，０００であるものが特に好ましく用いられる。また、非晶性のポリオレフィンとしては、溶融粘度の比較的低いものが好ましく使用され、例えば、１９０℃における溶融粘度が１００〜１００，０００Ｐａ・ｓの範囲内のものが好ましい。
【００２６】
ここで、炭素数が２〜１０のα−オレフィンとしては、エチレン、ブテン−１、ペンテン−１、ヘキセン−１、オクテン−１、ノネン−１、デセン−１、４−メチルペンテン−１、４−メチルヘキセン−１、４，４−ジメチルペンテン−１等の鎖状のα−オレフィン、あるいはシクロペンテン等の環状のα−オレフィンが挙げられる。これらのα−オレフィンは単独で使用してもよいが、２種類以上を適宜、組み合わせて使用してもよい。
【００２７】
本発明において、支持体を構成する各層には、必要に応じて、通常使用される添加剤等を本発明の効果を阻害しない範囲内で含有させることができる。添加剤としては、タルク等の充填剤、顔料、着色剤、老化防止剤、難燃剤、紫外線吸収剤、帯電防止剤、酸化防止剤、抗菌剤、防カビ剤、滑剤、安定化剤、可塑剤等が挙げられる。
【００２８】
支持体は全体としての厚みが、２０〜１５０μｍの範囲内であることが好ましく、更に好ましくは４０〜１２０μｍであり、特に好ましくは６０〜１００μｍである。また、支持体は、２３℃における応力緩和率が６０％以下であるものが好ましく、４０％以下であることが更に好ましい。２３℃における応力緩和率が６０％以下であれば、皮膚貼着用粘着部材を皮膚に貼着した後、皮膚に引っ張り感を与えず、応力緩和率が４０％以下であれば、皮膚刺激に対して敏感な人に対しても不都合を与えることがない。
【００２９】
支持体の一方の面に設けられる粘着剤層は、貼着した皮膚に追従できる程度の柔軟性や粘弾性を有する層であることが好ましく、皮膚に対して刺激の少ない粘着剤を用いて形成されることが好ましい。また、粘着剤層は、貼着中は、皮膚表面から剥がれない程度の接着性を有し、粘着部材を剥離する際には、物理的な剥離強度、即ち、皮膚から剥がす際に必要な力が小さいことが好ましい。皮膚表面の角質を損傷させなければ、皮膚に余計な刺激を与えずに済むので、カブレ等の発生を最小限に抑えることができるからである。粘着剤としては、医療用粘着テープ等に一般的に使用される粘着剤を特に限定されることなく使用することができる。例えば、アクリル系粘着剤、ゴム系粘着剤、ビニルエーテル系粘着剤、ウレタン系粘着剤、シリコーン系粘着剤等を１種又は２種以上を併用して用いることができる。また、液状成分として、天然油脂から得られる飽和もしくは不飽和脂肪酸、１価もしくは多価アルコール、これらから得られる脂肪酸エステル、脂肪族アミン等の油脂成分を粘着剤中に混合し、架橋させて得られる油性ゲル粘着剤を好ましく使用することができる。この油性ゲル粘着剤は、皮膚との密着性に優れており、粘着剤が皮膚の凹凸にすぐ馴染み、貼付直後から大きい接着面積を確保することができる。そのため、粘着剤の接着力を低く抑えることができ、しかも、貼着直後から剥離時まで一定の貼着力を保持し、皮膚から剥がす際に必要な力が小さくて済む。
【００３０】
アクリル系粘着剤としては、（メタ）アクリル酸アルキルエステルの単独重合体、又は（メタ）アクリル酸アルキルエステルを主成分とする共重合体が挙げられる。（メタ）アクリル酸アルキルエステルとしては、炭素数が１〜１８のアルキル基を有するものが好ましく、炭素数が４〜１２のアルキル基を有するものが更に好ましい。また、（メタ）アクリル酸アルキルエステルを主成分とする共重合体の場合には、共重合可能な他の単量体を３〜５０重量％の範囲内で共重合させてなるものが好ましく、５〜４０重量％の範囲内で共重合させてなるものが更に好ましい。
【００３１】
（メタ）アクリル酸アルキルエステルとしては、ブチルエステル、ヘキシルエステル、オクチルエステル、ノニルエステル、デシルエステル、ラウリルエステル、ステアリルエステル等が挙げられる。また、これらのエステル鎖は直鎖状でも分岐状でもよい。
【００３２】
（メタ）アクリル酸アルキルエステルと共重合可能な単量体としては、（メタ）アクリル酸、マレイン酸、フマル酸、クロトン酸等のカルボキシル基含有の不飽和単量体、（メタ）アクリル酸２−ヒドロキシエチルエステル、（メタ）アクリル酸３−ヒドロキシプロピルエステル等の（メタ）アクリル酸ヒドロキシアルキルエステル、（メタ）アクリルアミドやジメチル（メタ）アクリルアミド等の（メタ）アクリルアミド及びその誘導体、Ｎ−ブトキシメチル（メタ）アクリルアミド、Ｎ−エトキシメチル（メタ）アクリルアミド等のＮ−アルコキシアルキル（メタ）アクリルアミド、（メタ）アクリル酸Ｎ，Ｎ−アルキルアミノアルキルエステル、Ｎ−ビニルピロリドン等の酸アミド基を含有する不飽和単量体等のような官能性単量体が挙げられる。なお、これらの官能性単量体以外に、酢酸ビニル、スチレン、アクリロニトリル等の無官能性単量体も共重合させることができる。また、必要に応じて、液状ポリブテン、鉱油、ラノリン、液状イソプレン、脂肪族エステル等の軟化剤や、酸化チタン、酸化亜鉛等の充填剤、ブチルヒドロキシトルエン等の酸化防止剤等を、適当量、さらに配合してもよい。ただし、軟化剤を配合する場合には、多官能性ポリイソシアネート、多官能性エポキシ化合物、アルミニウムキレート化合物等によって架橋処理されることが好ましい。
【００３３】
ゴム系粘着剤としては、天然ゴム、ポリイソブチレン、ポリイソプレン、ポリブテン、スチレン−イソプレン系ブロック共重合体、スチレン−ブタジエン系ブロック共重合体等を主ポリマーとし、これに粘着付与剤としてロジン系樹脂、テルペン系樹脂、クマロン−インデン系樹脂、テルペン−フェノール系樹脂、石油系樹脂等を配合したものを使用することができる。また、アクリル系粘着剤の場合と同様に、必要に応じて、液状ポリブテン、鉱油、ラノリン、液状イソプレン、脂肪族エステル等の軟化剤や、酸化チタン、酸化亜鉛等の充填剤、ブチルヒドロキシトルエン等の酸化防止剤等を、適当量、さらに配合してもよい。
【００３４】
シリコーン系粘着剤としては、ジメチルポリシロキサンを主成分とする粘着剤が例示される。
油性ゲル粘着剤としては、トリオレイン酸脂肪酸エステルを主成分とする粘着剤が例示される。
【００３５】
皮膚への低刺激性を考慮すると、アクリル系粘着剤を用いることが好ましい。応力緩和性が良好な支持体にアクリル系粘着剤を用いて粘着剤層を形成することにより、応力緩和性に優れ、かつ皮膚に対して低刺激性の粘着部材を実現することができる。また、この粘着部材に穿孔を施した場合には、さらに応力緩和性が良好になり、見かけの弾性率が低下し、肌にフィットしやすい皮膚貼着用粘着部材を実現することができる。
【００３６】
本発明において粘着剤層は、上述の粘着剤を必要に応じて溶剤等を使用し、支持体上に直接塗布することにより形成してもよいし、粘着剤を剥離ライナー等に塗布して、予め粘着剤層を形成してから、この粘着剤層を支持体に貼り合わせて形成してもよい。
また、粘着剤層の厚みについては、特に限定があるわけではなく任意に設定することができるが、一般的には１０〜２００μｍの範囲内であることが好ましく、２０〜１００μｍの範囲内であることが更に好ましい。
【００３７】
皮膚貼着用粘着部材は、シート状、テープ状等で得られ、例えば、ロール状に巻回されて、あるいはセパレータを粘着剤層に重ねた状態で保存、移動等することができる。このセパレータは、一般的に皮膚へ貼付する粘着テープに用いられるものを使用することができ、例えば、上質紙、グラシン紙、パーチメント紙などの表面に、シリコーン等の剥離性能を有する剥離材をコーティングしたものや、上質紙にレジンをアンカーコートしたもの又はポリエチレンラミネートしたもの等の表面にシリコーン等の剥離性能を有する剥離剤をコーティングしたものを使用することができる。
【００３８】
本発明の皮膚貼着用粘着部材は、巻絆創膏（サージカルテープ）、ドレッシング材、巻粘着包帯等の医療用テープやシートとして使用される。例えば、皮膚貼着用粘着部材を適当な大きさに切断して絆創膏を形成したり、あるいは創傷部分を被覆する被覆材、外科手術後の当て材、カテーテルの針入部やガーゼ等のカバー材等の医療用テープ又はシートを形成したり、粘着シートに他の基材等を組み合わせて固定用テープや器具保持テープ等の医療用製品を形成することができる。また、本発明の皮膚貼着用粘着部材は、ムレを防止して、皮膚の角質損傷を最小限に抑えることができるので、長時間の貼着が要求される経皮吸収製剤用の粘着部材としても有効である。
【００３９】
【実施例】
以下に本発明の実施例を示し、さらに具体的に説明するが、本発明はこれらに限定されるものではなく、本発明の技術的思想を逸脱しない範囲内で種々の応用が可能である。なお、以下において、「部」とあるのは「重量部」を意味し、「％」とあるのは「重量％」を意味するものとする。
【００４０】
実施例１
《支持体の作製》
背面層として、エチレン−プロピレン共重合体１００％からなる樹脂組成物を用い、中間層として、非晶性のポリα−オレフィン５０部とポリプロピレンの単独重合体５０部との混合物５０％、タルク４０％、及び水素添加スチレン−ブタジエンランダム共重合体１０％を混合した組成物を用い、接着層として、エチレン−プロピレン共重合体８０％とエチレン−ブチレン共重合体２０％とを配合した樹脂組成物を用いた。背面層、中間層、接着層の各組成物を、Ｔダイ押出機に投入して、背面層／中間層／接着層の３層構成の積層体を形成した。すなわち、背面層、中間層、接着層の各組成物を、３層Ｔダイ押出機にそれぞれ投入し、Ｔダイ押出機の各シリンダー内で溶融混合した後、シリンダーから３層状態で押出しながら冷却ロールに接触させて、３層積層体を形成した。次に、この３層積層体を、延伸ロールを用いて一軸延伸した後、再度冷却ロールに接触させて厚み８０μｍの３層構成の支持体を形成し、これをロールに巻き取った。ただし、Ｔダイ押出機のシリンダーは、温度が１５０℃〜２２０℃の範囲内になるように調整されていた。また、２つの延伸ロールの回転数を調節して、支持体の厚みが８０μｍとなるようにした。
《粘着シートの作製》
得られた支持体の接着層面上に、アクリル酸５部とアクリル酸イソオクチルエステル９５部とからなるアクリル系樹脂を１００部、トリオレイン酸脂肪酸エステルを６０部、酢酸Ｄ，Ｌ−α−トコフェロールを１．３３部及び、架橋剤として３官能のポリイソシアネートを０．１４部混合したもの（「ゲル１」と記す）を塗布し、厚さが４８μｍの粘着剤層を形成して粘着シートを作製した。
《凹部等の形成》
得られた粘着シートの支持体面に、凹部及び貫通孔を形成して粘着部材を作製した。すなわち、長さが０．４ｍｍ〜０．８ｍｍのピンを具備した穿孔ロールを温度１５０℃〜２２０℃の範囲で加温し、アルミニウム製の受けロールを温度７５℃〜１１０℃の範囲で加温して、穿孔ロールと受けロールの間に得られた粘着シートを挟み込み、凹部と貫通孔を形成した。ただし、使用したピンの長さ、穿孔ロールの温度、受けロールの温度は表１に示すように設定し、かつ、凹部の形状と面積及び貫通孔の個数と面積も表１に示すように設定して行った。
【００４１】
実施例２〜４
実施例１において、凹部の形状と面積及び貫通孔の個数と面積が表１に示す値となるように、穿孔ロールのピンの太さ等及び穿孔押出し部の形状を変更した以外は実施例１と同様にして、支持体表面に凹部と貫通孔を形成し、実施例２〜４の粘着部材を得た。
【００４２】
実施例５〜６
実施例１において、粘着剤層を下記に示す油性ゲル粘着剤（「ゲル２」と記す）に変更し、凹部の形状と面積及び貫通孔の個数と面積が表１に示す値となるように、穿孔ロールのピンの太さ等及び穿孔押出し部の形状を変更した以外は実施例１と同様にして、支持体表面に凹部と貫通孔を形成し、実施例５及び６の粘着部材を得た。
油性ゲル粘着剤（ゲル２）の組成：
・カプリル酸トリグリセリル　　　　　　　　　　　　　　　　　　　　６０部
・アクリル系共重合体（イソノニルアクリレート／２−メトキシエチルアクリレ
ート／アクリル酸＝６５／３０／５）　　　　　　　　　　　　　　　１００部
・三官能性イソシアネート化合物　　　　　　　　　　　　　　　　　０．１部
【００４３】
比較例１
実施例１において、凹部の形状と面積及び貫通孔の個数と面積が表１に示す値となるように、穿孔ロールのピンの太さ等及び穿孔押出し部の形状を変更した以外は実施例１と同様にして、支持体表面に凹部のみを形成し、比較例１の粘着部材を形成した。
【００４４】
比較例２
比較例１において、粘着剤層の組成をアクリル酸５部とアクリル酸イソオクチルエステル９５部とからなるアクリル系樹脂のみからなる粘着剤（「アクリル」と記す）に変更した以外は、比較例１と同様にして、粘着部材を形成した。
【００４５】
比較例３〜４
比較例２において、凹部を形成しなかった以外は比較例２と同様にして、比較例３の粘着部材を形成した。また、比較例２において、凹部の形状と面積及び貫通孔の個数と面積が表１に示す値となるように、穿孔ロールのピンの太さ等及び穿孔押出し部の形状を変更した以外は比較例２と同様にして、支持体表面に凹部及び貫通孔を形成し、比較例４の粘着部材を形成した。
【００４６】
実施例１〜６、及び比較例１〜４において得られた粘着部材を、それぞれ２．５ｃｍ×５ｃｍ（１２．５ｃｍ２）の大きさに切断してサンプルシートとした。実施例１〜６、及び比較例１〜４の各サンプルシートについて、下記に示す評価を行った。その結果を表１に示す。
【００４７】
《評価及び試験》
（１）弾性率の測定
（株）島津製作所製の引張試験機「オートグラフＡＧＳ−１００Ｄ」を用い、室温２３℃、相対湿度６５％ＲＨの条件の下、サンプルシートを、引張速度が３００ｍｍ／ｍｉｎで延伸して引張応力を測定し、伸び−応力曲線を作成した。作成した伸び−応力曲線において、伸びが０ｍｍと２ｍｍの２点間を結ぶ直線の傾きを求めた。なお、単位はＮ／ｍｍ２である。
【００４８】
（２）応力緩和率の測定
（株）島津製作所製の引張試験機「オートグラフＡＧＳ−１００Ｄ」を用い、室温２３℃、相対湿度６５％ＲＨの条件の下、サンプルシートを、引張速度が３００ｍｍ／ｍｉｎで伸張率が１０％となるところまで引っ張った。時間の経過による引張応力値を測定し、次式に基づいて、応力緩和率を求めた。ただし、初期引張応力は、引張開始直後から１０％伸ばすまでの最大引張応力値で示す。
応力緩和率（％）＝（５分後の引張応力／初期引張応力）×１００
【００４９】
（３）皮膚接着力の評価
サンプルシートを健常者６人の背中に１ｋｇのローラを１往復させて貼付し、所定時間経過後、皮膚接着力を測定した。所定時間は、１時間及び６時間の２種類について測定を行った。ただし、皮膚接着力の測定は、（株）島津製作所製の引張試験機「オートグラフＡＧＳ−１００Ｄ」を用い、室温２３℃、相対湿度６５％ＲＨの条件の下、引張速度３００ｍｍ／ｍｉｎ、剥離角度が１８０度で、引張応力（Ｎ／２５ｍｍ幅）を測定した。皮膚接着力は、６人の平均値で示した。
【００５０】
（４）角質剥離量の評価
皮膚接着力の測定において使用した剥離後のサンプルシートを用いて、角質剥離量の測定を行った。すなわち、背中から剥離したサンプルシートを、和光純薬工業（株）製の角質染色液（Ｇｅｎｔｉａｎ　Ｖｉｏｌｅｔ　１％、Ｂｒｉｌｌｉａｎｔ　Ｇｒｅｅｎ　１％、蒸留水９８％）に約３０分間浸漬して皮膚角質の染色を行った。その後、サンプルシートを蒸留水で十分に洗浄した後、２４時間乾燥させた。乾燥後のサンプルシートの粘着剤層面をマイクロスコープを用いて観察し、画像解析を行って、角質剥離面積率を次式に基づいて算出した。この平均値を表１に示した。なお、粘着剤層は染色液で染まらなかった。
角質剥離面積率（％）＝（染色された皮膚角質の面積／１２．５）×１００
【００５１】
（５）皮膚刺激性の評価
サンプルシートを健常者６人の下腕内側部（かぶれやすい部位）に貼付し、２４時間放置した後、剥離した。貼着中及び剥離時に被験者が皮膚刺激を感じたか否か、剥離後の皮膚の状態を目視で観察し、５段階評価を行った。評価基準は、剥離の際に、剥離後の皮膚にかなり赤みが生じ、かつ貼着中及び剥離時に強い痛みを感じた場合を「１」、皮膚に赤みが生じ、かつ刺激を感じた場合を「２」、わずかに赤みが生じ、やや刺激を感じた場合を「３」、赤みは生じなかったが、剥離時に苦痛を感じない程度の刺激を感じた場合を「４」、赤みは全く生じず、かつ貼着中も剥離時も全く刺激を感じなかった場合を「５」で示す。
【００５２】
（６）手切れ性の評価
サンプルシートを手で切断して、そのときの切れ具合を４段階で評価した。すなわち、官能的にスムーズ、かつ、直線的に切断することができた場合を、記号「◎」、スムーズだが、一部、波模様に切断された場合を、記号「○」、支持体が伸びてしまい、切れるのが精一杯であった場合を、記号「△」、支持体が伸びてしまい、千切れるように切断された場合を、記号「×」で示す。
【００５３】
【表１】
2004083425.tif 000003
【００５４】
以下、表１及び図４と図５を参照しながら評価結果について考察する。
なお、図４（ａ）は、実施例１により得られた粘着部材の支持体表面を示す写真であり、図４（ｂ）は実施例５により得られた粘着部材の支持体表面を示す写真であり、図５（ａ）は比較例２により得られた粘着部材の支持体表面を示す写真であり、図５（ｂ）は比較例３により得られた粘着部材の支持体表面を示す写真である。図４（ａ）及び（ｂ）から、菱形または十文字の凹部のほぼ中央に、貫通孔が形成されている粘着剤が得られたことがわかる。一方、図５（ａ）には、菱形の凹部は形成されているが、貫通孔は形成されておらず、図５（ｂ）には、凹部も貫通孔も形成されていない粘着部材が形成されたことが分かる。
【００５５】
表１において、貫通孔を１〜２０個／１０ｍｍ２有する実施例１〜６のサンプルシートは、体内から発生した汗等を貫通孔から蒸散させることができたので、ムレを防止することができ、カブレの前兆である赤みが発生しておらず、皮膚刺激を感じなかった。また、貼着した６人全員が、角質剥離面積率は４０％以下であった。さらにまた、実施例１〜６のサンプルシートは、弾性率が低く、かつ応力緩和率も低いものであり、皮膚に貼着しても引張感が起こらなかった。さらに、実施例１〜６のサンプルシートは、十分な皮膚接着力を有しているものであり、皮膚接着力が１時間後でも６時間後でも同じで変化することはなかった。なお、実施例１〜６のサンプルシートは、凹部を有しており、手で切断することができ、特に、菱形の凹部を有する実施例１〜３のサンプルシートと、十文字形状の凹部を有する実施例５〜６のサンプルシートは、手で容易に切断することができた。したがって、本発明の皮膚貼着用粘着部材を使用すれば、ムレを防止することができ、角質の損傷を最小限に抑えることができるので、皮膚刺激に敏感な人、肌の弱い乳幼児、肌の弱っている老人、繰り返し同じ場所に粘着テープを貼着することが必要な患者等にも、安心して使用することができる。
【００５６】
一方、比較例１は、凹部は有するが貫通孔が形成されていないので、ムレが生じ、角質剥離面積率が４０％より大きくなってしまった。また、比較例２，３は、粘着剤層がゲル粘着剤ではなくアクリル系粘着であり、かつ、比較例１と同様に、貫通孔が形成されていないので、角質剥離面積率が５０％よりも大幅に大きかった。比較例３については、さらに、弾性率がやや大きいものとなっていた。比較例４は、２０個／１０ｍｍ２より多くの貫通孔が形成されているので、サンプルシートが脆くなり、また、接着力も低下して、しっかり固定することができなかった。また、比較例１〜３では、ムレにより水分が溜まり、さらに長時間貼着し続けると接着力が極端に低下することがあった。
【００５７】
【発明の効果】
以上述べたように、本発明によれば、皮膚にしっかりと貼着すると共に、体内から発生した汗等を皮膚と粘着テープとの間に閉じ込めることなく蒸発させることが可能で、かつ、皮膚に対する物理的刺激及び化学的刺激を低減することができる皮膚貼着用粘着部材を提供することができる。さらに、この皮膚貼着用部材は、確実に貫通孔が存在するので、ムレに起因する皮膚刺激を抑制してカブレ等の皮膚のトラブルを防ぐことができ、常に快適な環境下で使用できる。また、粘着部材の凹部の形状と面積、貫通孔の面積、凹部の面積と貫通孔の面積との割合等に着目して、これらを好適な範囲に設計することができるので、体内から発生した汗等を効率よく蒸散させ、ムレを生じさせず、角質損傷を引き起こさず、角質損傷による皮膚刺激を極力低減することができる。したがって、特に皮膚刺激に過敏な人に好適であり、例えば、老人、乳幼児、あるいは粘着テープを頻繁に利用する、透析患者や心臓疾患者、病弱な人等にも好適である。
【図面の簡単な説明】
【図１】（ａ）は本発明の第１の実施形態に係る皮膚貼着用部材の構成を示す平面図であり、（ｂ）は図１（ａ）における線Ａ−Ａ’で切断したときの断面図である。
【図２】本発明の皮膚貼着用粘着部材の層構成を示す断面図である。
【図３】（ａ）は本発明の第２の実施形態に係る皮膚貼着用部材の平面図であり、（ｂ）は本発明の第３の実施形態に係る皮膚貼着用粘着部材の平面図であり、（ｃ）は本発明の第４の実施形態に係る皮膚貼着用粘着部材の平面図である。
【図４】（ａ）は実施例１の粘着部材の支持体表面を示す写真であり、（ｂ）は実施例５の粘着部材の支持体表面を示す写真である。
【図５】（ａ）は比較例２の粘着部材の支持体表面を示す写真であり、（ｂ）は比較例３の粘着部材の支持体表面を示す写真である。
【符号の説明】
１　支持体
１’　最表面部分
２　粘着剤層
３、１３、２３、３３　凹部
３’　底面部分
４、１４、２４、３４　貫通孔
６　背面層
７　中間層
８　接着層
１０　粘着部材
【図１】
2004083425.tif 000004
【図２】
2004083425.tif 000005
【図３】
2004083425.tif 000006
【図４】
2004083425.tif 000007
【図５】
2004083425.tif 000008